СПОСОБ ПОЛУЧЕНИЯ КОМПОЗИЦИОННОГО НАНОМАТЕРИАЛА НА ОСНОВЕ МЕТАЛЛИЧЕСКОГО ЖЕЛЕЗА В ПОРАХ МЕЗОПОРИСТОЙ МАТРИЦЫ, ОБЛАДАЮЩЕГО МАГНИТНЫМИ СВОЙСТВАМИ

1. Способ получения композиционного наноматериала на основе металлического железа в порах мезопористой матрицы, обладающего магнитными свойствами, включающий пропитку мезопористой матрицы раствором солей железа с последующим их удалением с внешней поверхности и обработку водородом солей железа в порах мезопористой матрицы до металлического железа, отличающийся тем, чтоперед пропиткой мезопористой матрицы ее предварительно высушивают при температуре не более 200°C, после чего берут 1 г высушенной навески мезопористой матрицы, помещают ее в кварцевый реактор и обрабатывают парами треххлористого алюминия в потоке сухого инертного газа в течение не менее 2 ч, после чего продолжают обработку навески мезопористой матрицы чистым сухим инертным газом в течение не менее 12 ч, затем ее последовательно обрабатывают парами воды в потоке сухого инертного газа в течение не менее 2 ч и чистым сухим инертным газом в течение не менее 12 ч, после чего полученный алюмокислородный монослой наращивают неоднократно до задаваемых размеров пор и магнитных свойств мезапористой матрицы.
2. Способ по п.1, отличающийся тем, что толщину каждого наращиваемого слоя контролирует по формуле: L=ℓ·n,
где L - получаемая толщина наращиваемого алюмокислородного нанослоя,
ℓ - толщина одного алюмокислородного монослоя, равная 0,28 нм,
n - количество обработок алюмокислородного монослоя.
3. Способ по п.1, отличающийся тем, что пропитку мезапористой матрицы осуществляют хлоридом железа (3).
4. Способ по п.1, отличающийся тем, что в качестве инертного газа берут аргон.